예컨대 , 상기 프로필렌 - 에틸렌 랜덤 공중 합체 의 수지 조성물 의 인장 강도 , 굴곡 탄성 률 , 굴곡 강도 값 은 , 프로필렌 - 에틸렌 랜덤 공중 합체 10 kg 에 , 중화제 ( Calcium stearate ) 500 ppm , 1 차 산화 방지 제 ( Irganox 1010 , BASF 사제 ) 500 ppm , 2 차 산화 방지 제 ( Irganox 168 , BASF 사제 ) 1000 ppm , 슬립 제 ( Erucamide , ALDRICH 사제 ) 1000 ppm , 및 안티 - 블로킹 제 ( SiO 2 , SIPERNAT 사제 ) 1000 ppm 의 첨가제 를 처방 하 여 180 내지 220 ℃ 에서 5 내지 15 kg / h 으로 스트랜드 ( Strand ) 를 뽑 고 , 이 스트랜드 ( Strand ) 를 대략 500 내지 900 rpm 의 펠리타 이 저 로 펠 렛 을 제조 하 고 , 이 를 사출기 를 이용 해 사출 한 사 출품 으로 측정 한 물성 값 이 며 , 상기 인 장강 도 , 굴곡 탄성 률 , 굴곡 강도 의 측정 방법 은 후술 하 는 시험 예 2 에 기재 되 어 있 는 방법 을 참조 할 수 있 다 .